(57)【要約】【課題】リサイクル性に優れ、金属光沢を失うことなく空洞の異方性コントロールが可能となり、反射率・力学物性の異方性がコントロール可能となり、さらに、生産性を向上させることができる空洞含有フィルム及びその製造方法並びに装置を提供する。【解決手段】第１の延伸を行う工程では、熱可塑性樹脂組成物のガラス転移温度をＴｇ（℃）、延伸温度をＴｄ１（℃）としたときに、（Ｔｇ＋５）（℃）≦Ｔｄ１（℃）とし、延伸倍率を１倍を超えて７倍以下の範囲で延伸を行い、第２の延伸を行う工程では、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行う。【選択図】  図１
2011190316.tif 000002
【特許請求の範囲】
【請求項１】
単一の熱可塑性樹脂組成物のみからなる空洞含有フィルムであって、
光沢度が６０以上であって、フィルム縦方向の反射率とフィルム横方向の反射率とで小さいほうの反射率と大きいほうの反射率との比が、１：１．０５〜２であることを特徴とする空洞含有フィルム。
【請求項２】
前記熱可塑性樹脂組成物がポリエステル類であることを特徴とする請求項１に記載の空洞含有フィルム。
【請求項３】
単一の熱可塑性樹脂組成物のみを溶融押出する工程と、
溶融押出された熱可塑性樹脂シートを冷却固化する工程と、
冷却固化された熱可塑性樹脂シートを、空洞が発生しない範囲で第１の延伸を行う工程と、
延伸された熱可塑性樹脂シートを、前記延伸した方向とは垂直の方向に、空洞が発生する範囲で第２の延伸を行う工程と、を含む空洞含有フィルムの製造方法。
【請求項４】
前記第１の延伸を行う工程では、前記熱可塑性樹脂組成物のガラス転移温度をＴｇ（℃）、延伸温度をＴｄ１（℃）としたときに、（Ｔｇ＋５）（℃）≦Ｔｄ１（℃）とし、延伸倍率を１倍を超えて７倍以下の範囲で延伸を行い、
前記第２の延伸を行う工程では、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行うことを特徴とする請求項３に記載の空洞含有フィルムの製造方法。
【請求項５】
前記熱可塑性樹脂組成物がポリエステル類であることを特徴とする請求項３又は４に記載の空洞含有フィルムの製造方法。
【請求項６】
単一の熱可塑性樹脂組成物のみを溶融混練する溶融押出機と、
前記溶融押出機から供給された熱可塑性樹脂組成物をシート状に吐出するダイと、
前記ダイから吐出された熱可塑性樹脂シートを冷却固化するキャスティングドラムと、
前記キャスティングドラムから剥離された前記熱可塑性樹脂シートを、空洞が発生しない範囲で延伸を行う第１の延伸機と、
延伸された熱可塑性樹脂シートを、前記延伸した方向とは垂直の方向に、空洞が発生する範囲で延伸を行う第２の延伸機と、を備えることを特徴とする空洞含有フィルムの製造装置。
【請求項７】
前記第１の延伸機は、前記キャスティングドラムから剥離された前記熱可塑性樹脂シートを、前記熱可塑性樹脂組成物のガラス転移温度をＴｇ（℃）、延伸温度をＴｄ１（℃）としたとき、（Ｔｇ＋５）（℃）≦Ｔｄ１（℃）とし、延伸倍率を１倍を超えて７倍以下の範囲で延伸を行う延伸機であり、
前記第２の延伸機は、前記第１の延伸機で延伸された熱可塑性樹脂シートを、前記延伸した方向とは垂直の方向に、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行う延伸機であることを特徴とする請求項６に記載の空洞含有フィルムの製造装置。
【発明の詳細な説明】
【技術分野】
【０００１】
本発明は空洞含有フィルム及びその製造方法並びに装置に関し、特に、熱可塑性樹脂組成物のみから構成される空洞含有フィルム及びその製造方法並びに装置に関する。
【背景技術】
【０００２】
空洞含有フィルム又はシートは、その断熱性、クッション性、光透過性（又は遮光性）などの特性から、例えば、電子機器の照明用部材、一般家庭照明用部材、内照看板などの部材として使用されている。
【０００３】
特に、近年では、液晶テレビやコンピュータの普及とともに、液晶反射板用途において、より高い反射率を示す反射板が求められている。
【０００４】
反射板に応用可能な技術としては、ポリエステル系樹脂内部に微細な空洞を多量に含有させる技術が挙げられる。ポリエステル系樹脂に微細な空洞が含有されて空洞層が形成されると、空洞層の存在によりポリエステル系樹脂の反射率が高まるためである。
【０００５】
特許文献１に記載の技術は、結晶性ポリマーのみからなる空洞含有フィルムであり、波長２８０ｎｍの光に対する反射率が８０％以上とする製造技術である。結晶性ポリマーのみからなる未延伸シートを延伸することにより、高い光反射性を有する空洞含有フィルムが得られる。このフィルムは、単独素材からなるため、フィルム製造工程において製品巻き取り時に切除された端部を直接回収再使用できるなど、リサイクル性に優れている。
【０００６】
特許文献２に記載の技術は、高圧下で不活性ガスを含浸させたフィルムを延伸することにより空洞含有させた樹脂フィルムを製造する技術である。
【０００７】
特許文献３に記載の技術は、主たる成分であるポリエステル系樹脂に、そのポリエステル系樹脂と相溶しない（非相溶の）別の樹脂を添加して混練する事により２相構造（例えば海島構造）を形成し、樹脂の延伸製膜時に主たる成分であるポリエステル系樹脂と、そこに添加・混練された別の樹脂との界面が剥離することによって、空洞を形成させる技術である。
【先行技術文献】
【特許文献】
【０００８】
【特許文献１】特開２００９−１２６９５９号公報
【特許文献２】特開２００６−８９４２号公報
【特許文献３】特開平１０−３３８７６３号公報
【発明の概要】
【発明が解決しようとする課題】
【０００９】
しかしながら、特許文献１に記載の技術は、縦延伸で空洞を発生させるため、製造される空洞含有フィルムは、シート状にダイから吐出されたシート幅と同じであり、生産性が劣るという問題がある。そこで、生産性を上げるために空洞含有樹脂成形体を横方向（幅方向）に延伸して幅を広げようとすると、表面平滑性が低下するという問題がある。
【００１０】
そして、特許文献２に記載の技術は、不活性ガスを含浸するためにはフィルム全体を高圧化で処理するため、大掛かりな装置が必要となりコストが高くなるという問題がある。また、不活性ガスを大量に使用するには作業者の安全を確保するための設備や対策にもコストがかかる。
【００１１】
また、特許文献３に記載の技術は、ポリエステル系樹脂に異なる成分の樹脂を配合しているため、リサイクルし難いという問題がある。
【００１２】
そして、本願発明者は、単一の熱可塑性樹脂組成物のみから作製する空洞含有フィルムの反射率・力学物性の異方性をコントロールし、かつ高い光沢性を持たせることで、いままでの空洞含有フィルムよりも用途が広がる可能性があるとの知見を得た。例えば、反射率・力学物性の異方性や高い光沢性により、意匠性フィルム、スクリーン、フラットパネルディスプレイ用反射フィルム、照明カバー、光拡散フィルム、屋内・野外電飾看板・断熱材・クッション材等に使用できるとの知見を得た。
【００１３】
本発明はこのような事情に鑑みてなされたものであり、単一の熱可塑性樹脂組成物のみからなる空洞含有フィルムにより、リサイクル性に優れ、金属光沢を失うことなく空洞の異方性コントロールが可能となり、反射率・力学物性の異方性がコントロール可能となる空洞含有フィルム及びその製造方法並びに装置を提供することを目的とする。さらに、生産性を向上させることができる空洞含有フィルム及びその製造方法並びに装置を提供することを目的とする。
【課題を解決するための手段】
【００１４】
本発明は、前記目的を達成するために、単一の熱可塑性樹脂組成物のみからなる空洞含有フィルムであって、光沢度が６０以上であって、フィルム縦方向の反射率とフィルム横方向の反射率とで小さいほうの反射率と大きいほうの反射率との比が、１：１．０５〜２であることを特徴とする空洞含有フィルムを提供する。
【００１５】
そして、本発明は、前記目的を達成するために、単一の熱可塑性樹脂組成物のみを溶融押出する工程と、溶融押出された熱可塑性樹脂シートを冷却固化する工程と、冷却固化された熱可塑性樹脂シートを、空洞が発生しない範囲で第１の延伸を行う工程と、延伸された熱可塑性樹脂シートを、前記延伸した方向とは垂直の方向に、空洞が発生する範囲で第２の延伸を行う工程と、を含む空洞含有フィルムの製造方法を提供する。
【００１６】
また、本発明は、前記目的を達成するために、単一の熱可塑性樹脂組成物のみを溶融混練する溶融押出機と、前記溶融押出機から供給された熱可塑性樹脂組成物をシート状に吐出するダイと、前記ダイから吐出された熱可塑性樹脂シートを冷却固化するキャスティングドラムと、前記キャスティングドラムから剥離された前記熱可塑性樹脂シートを、空洞が発生しない範囲で延伸を行う第１の延伸機と、延伸された熱可塑性樹脂シートを、前記延伸した方向とは垂直の方向に、空洞が発生する範囲で延伸を行う第２の延伸機と、を備えることを特徴とする空洞含有フィルムの製造装置を提供する。
【００１７】
本願発明者は、単一の熱可塑性樹脂組成物のみからなる空洞含有フィルムであって、光沢度が６０以上であって、フィルム縦方向の反射率とフィルム横方向の反射率とで小さいほうの反射率と大きいほうの反射率との比が、１：１．０５〜２である空洞含有フィルムは、リサイクル性に優れ、金属光沢を失うことなく空洞の異方性を持たせることが可能であり、反射率・力学物性の異方性を持つことで、意匠性フィルム、スクリーン、フラットパネルディスプレイ用反射フィルム、照明カバー、光拡散フィルム、屋内・野外電飾看板・断熱材・クッション材等に使用できるとの知見を得た。
【００１８】
このような性質を持つ空洞含有フィルムは、単一の熱可塑性樹脂組成物のみを溶融押出する工程と、溶融押出された熱可塑性樹脂シートを冷却固化する工程と、冷却固化された熱可塑性樹脂シートを、空洞が発生しない範囲で第１の延伸を行う工程と、延伸された熱可塑性樹脂シートを、前記延伸した方向とは垂直の方向に、空洞が発生する範囲で第２の延伸を行う工程と、を含む製造方法により製造することができる。また、このような性質を持つ空洞含有フィルムは、単一の熱可塑性樹脂組成物のみを溶融混練する溶融押出機と、前記溶融押出機から供給された熱可塑性樹脂組成物をシート状に吐出するダイと、前記ダイから吐出された熱可塑性樹脂シートを冷却固化するキャスティングドラムと、前記キャスティングドラムから剥離された前記熱可塑性樹脂シートを、空洞が発生しない範囲で延伸を行う第１の延伸機と、延伸された熱可塑性樹脂シートを、前記延伸した方向とは垂直の方向に、空洞が発生する範囲で延伸を行う第２の延伸機と、を備える製造装置により製造することができる。
【００１９】
このように、単一の熱可塑性樹脂組成物のみからなる熱可塑性樹脂シートを、最初の延伸（第１の延伸）では熱可塑性樹脂シートに空洞が発生しない範囲で延伸を行い、次の延伸（第２の延伸）で最初の延伸で延伸した方向とは垂直の方向に空洞が発生する範囲で延伸を行うことで、光沢度が６０以上であって、フィルム縦方向の反射率とフィルム横方向の反射率とで小さいほうの反射率と大きいほうの反射率との比が、１：１．０５〜２である空洞含有フィルムを製造することができる。
【００２０】
本発明の空洞含有フィルムの製造方法において、前記第１の延伸を行う工程では、前記熱可塑性樹脂組成物のガラス転移温度をＴｇ（℃）、延伸温度をＴｄ１（℃）としたときに、（Ｔｇ＋５）（℃）≦Ｔｄ１（℃）とし、延伸倍率を１倍を超えて７倍以下の範囲で延伸を行い、前記第２の延伸を行う工程では、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行うことが好ましい。また、本発明の空洞含有フィルムの製造装置において、前記第１の延伸機は、前記キャスティングドラムから剥離された前記熱可塑性樹脂シートを、前記熱可塑性樹脂組成物のガラス転移温度をＴｇ（℃）、延伸温度をＴｄ１（℃）としたとき、（Ｔｇ＋５）（℃）≦Ｔｄ１（℃）とし、延伸倍率を１倍を超えて７倍以下の範囲で延伸を行う延伸機であり、前記第２の延伸機は、前記第１の延伸機で延伸された熱可塑性樹脂シートを、前記延伸した方向とは垂直の方向に、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行う延伸機であることが好ましい。
【００２１】
このように、単一の熱可塑性樹脂組成物のみからなる熱可塑性樹脂シートを、最初の延伸（第１の延伸）では、（Ｔｇ＋５）（℃）≦Ｔｄ１（℃）とし、延伸倍率を１倍を超えて７倍以下の範囲、次の延伸（第２の延伸）では、最初の延伸で延伸した方向とは垂直の方向に、（Ｔｇ−１０）（℃）＜Ｔｄ２（℃）＜（Ｔｇ＋１００）（℃）とし、延伸倍率を３倍以上１５倍以下の範囲とすることで、光沢度が６０以上であって、フィルム縦方向の反射率とフィルム横方向の反射率とで小さいほうの反射率と大きいほうの反射率との比が、１：１．０５〜２である本発明の空洞含有フィルムを好ましく製造することができる。なお、例えば、最初の延伸（第１の延伸）を縦延伸（長手方向の延伸）、次の延伸（第２の延伸）を横延伸（幅方向の延伸）とすれば、熱可塑性樹脂シートを３倍以上１５倍以下の範囲で幅方向に広げることができるので、生産性を向上させることができる。
【００２２】
また、本発明において、前記熱可塑性樹脂組成物がポリエステル類であることが好ましい。
【発明の効果】
【００２３】
本発明の空洞含有フィルム及びその製造方法並びに装置によれば、リサイクル性に優れ、金属光沢を失うことなく空洞の異方性コントロールが可能となり、反射率・力学物性の異方性がコントロール可能となり、さらに、生産性を向上させることができる空洞含有フィルム及びその製造方法並びに装置を提供することができる。
【図面の簡単な説明】
【００２４】
【図１】本発明に係る空洞含有フィルムの製造ラインを示す構成図。
【図２】実施例の結果を示す表図。
【発明を実施するための形態】
【００２５】
以下、添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。また、本明細書において「〜」を用いて表される数値範囲は、「〜」の前後に記載される数値を含む範囲を意味する。
【００２６】
以下、本発明の空洞含有フィルムの製造方法及び製造装置について説明する。図１は、本発明に係る空洞含有フィルムの製造ライン１０の一例を示した構成図である。製造ライン１０は、熱可塑性樹脂組成物１２を溶融混練する溶融押出機１４と、溶融押出機１４から熱可塑性樹脂シート１２Ａを吐出するダイ１６と、ダイ１６から吐出された熱可塑性樹脂シート１２Ａを冷却固化するキャスティングドラム１８と、熱可塑性樹脂シート１２Ａを剥離する剥離ローラ２０と、剥離ローラ２０の下流に配置された熱処理装置２２と、熱可塑性樹脂シート１２Ａを搬送方向に延伸する縦延伸機２４と、熱可塑性樹脂シート１２Ａを幅方向に延伸する横延伸機２６と、延伸された熱可塑性樹脂シート１２Ａを巻き取る巻取機２８と、を備える。
【００２７】
溶融押出機１４は、熱可塑性樹脂組成物１２を溶融、混練させて、溶融状態の熱可塑性樹脂組成物１２をダイ１６に送る装置である。溶融押出機１４は、シリンダと、シリンダ内に取り付けられたスクリューを備える。スクリューは単軸であっても、二軸であっても良い。
【００２８】
ダイ１６は溶融された熱可塑性樹脂組成物１２をシート状にしてキャスティングドラム１８に供給する。次に、キャスティングドラム１８は、ダイ１６から吐出された熱可塑性樹脂シート１２Ａを冷却固化する。本実施の形態において、一本のキャスティングドラム１８によって、熱可塑性樹脂シート１２Ａが冷却固化されるが、これに限定されず、キャスティングドラムとその下流に設置された冷却ロールによって、熱可塑性樹脂シート１２Ａを冷却固化することができる。キャスティングドラム１８の表面材質として、ハードクロムメッキが使用でき、鏡面仕上げが好ましい。
【００２９】
剥離ローラ２０は、キャスティングドラム１８に対向配置されたローラである。剥離ローラ２０は、冷却固化された熱可塑性樹脂シート１２Ａを巻き掛けることにより、熱可塑性樹脂シート１２Ａをキャスティングドラム１８から剥離する。剥離ローラ２０の表面材質としては、ハードクロムメッキや鏡面仕上げを採用できる。
【００３０】
熱処理装置２２は、剥離ローラ２０によりキャスティングドラム１８から剥離された熱可塑性樹脂シート１２Ａを加熱するための装置である。熱処理装置２２は、その内部に、例えば、熱風、赤外線、温浴、スチーム、又は加熱ロール方式、又はこれらを組み合わせた加熱方式の加熱手段を備える。これらの加熱手段が、熱可塑性樹脂シート１２Ａを一方面、又は両面から熱処理する。
【００３１】
縦延伸機２４は、一対のローラ３０Ａ、３０Ｂから成る第一のニップローラ３０と、一対のローラ３２Ａ、３２Ｂから成る第二のニップローラ３２と、第一のニップローラ３０と第二のニップローラ３２との間に配置されたヒータ３４を備える。縦延伸機２４は、周速の異なる第一のニップローラ３０と第二のニップローラ３２間を、熱可塑性樹脂シート１２Ａを通過させることにより、熱可塑性樹脂シート１２Ａを搬送方向（縦方向）に延伸する。第二のニップローラ３２の周速度Ｖ２は、第一のニップローラ３０の周速度Ｖ１と比較して、速い周速度で回転するよう構成される。
【００３２】
ヒータ３４として、例えば赤外線、熱風、ハロゲン、プレート、セラミック、レーザー方式のヒータを採用することができる。ヒータ３４により、熱可塑性樹脂シート１２Ａは所望の縦延伸温度Ｔｄ１（℃）まで加熱される。本実施の形態では、ヒータ３４が第一のニップローラ３０と第二のニップローラ３２に間に配置されているが、ヒータ３４を第一のニップローラ３０の上流で、熱処理装置２２の下流にも配置することができる。
【００３３】
横延伸機２６は、所定のピッチで取り付けられた複数のクリップ（不図示）を備える。クリップは熱可塑性樹脂シート１２Ａの幅方向の端部を把持する部材である。対向するクリップ間の間隔は、搬送方向の上流側から下流側にかけて幅広となるよう構成される。これにより、熱可塑性樹脂シート１２Ａは幅方向に延伸される。横延伸機２６は、熱可塑性樹脂シート１２Ａを所望の横延伸温度Ｔｄ２（℃）まで加熱するヒータ（不図示）を備える。
【００３４】
巻取機２８は、横延伸された熱可塑性樹脂シート１２Ａを空洞含有フィルム１のフィルムロールに巻き取る装置である。
【００３５】
次に、製造ライン１０を使用した空洞含有フィルムの製造方法について説明する。図示しないホッパから溶融押出機１４に熱可塑性樹脂組成物１２が供給される。溶融押出機１４によって溶融押出しされた熱可塑性樹脂組成物１２は、配管４０を介してダイ１６に送られる。溶融押出機１４とダイ１６の間にギアポンプ及びフィルタを設けることができる。
【００３６】
ダイ１６の吐出口から押し出された直後の熱可塑性樹脂シート１２Ａの温度Ｔ１（℃）は、（Ｔｍ−１０）（℃）≦Ｔ１≦（Ｔｍ＋５０）（℃）を満足することが好ましい。より好ましくは、（Ｔｍ）（℃）≦Ｔ１≦（Ｔｍ＋３０）（℃）の範囲である。Ｔｍ（℃）は熱可塑性樹脂組成物１２の融点を意味する。ダイ１６から吐出される熱可塑性樹脂シート１２Ａの吐出圧は１０％以内の変動範囲に制御されることが好ましい。
【００３７】
次に、ダイ１６から吐出された熱可塑性樹脂シート１２Ａは回転するキャスティングドラム１８に供給される。キャスティングドラム１８のローラ表面温度Ｔ２は、Ｔ２≦（Ｔｇ＋３０）（℃）を満足することが好ましい。より好ましくは、Ｔ１≦（Ｔｇ＋２０）（℃）の範囲である。熱可塑性樹脂シート１２Ａはキャスティングドラム１８上で冷却固化される。ダイ１６先端からキャスティングドラム１８周面までの距離であるエアギャップは２０ｍｍ以上３００ｍｍ以下が好ましく、４０ｍｍ以上１４０ｍｍ以下がより好ましい。エアギャップが２０ｍｍ未満では、フィルム面に横段状ムラや縦スジが発生し易くなる。逆に、エアギャップが３００ｍｍを超えると、膜揺れを起こし厚みムラとなる。
【００３８】
キャスティングドラムとその下流に設置された冷却ロールによって多段冷却する場合、温度条件として、フィルム搬送方向の上流側から順に、ローラ表面温度が低くなるように設定することが好ましい。
【００３９】
次いで、剥離ローラ２０によりキャスティングドラム１８から剥離された熱可塑性樹脂シート１２Ａが熱処理装置２２に搬送される。熱処理装置２２内で、熱可塑性樹脂シート１２Ａは、熱可塑性樹脂シート１２Ａの少なくとも一方面から熱処理されることが好ましい。なお、フィルムの厚み方向の均一化の理由から熱可塑性樹脂シート１２Ａを両面から熱処理することが好ましい。
【００４０】
熱処理された熱可塑性樹脂シート１２Ａが、縦延伸機２４に搬送される。縦延伸機２４に設けられた周速度の異なる第一のニップローラ３０と第二のニップローラ３２により、熱可塑性樹脂シート１２Ａが搬送方向（縦方向）に延伸される。
【００４１】
ここで、本発明では、熱可塑性樹脂シート１２Ａに空洞が発生しない範囲で第１の延伸を行う。
【００４２】
具体的には、第二のニップローラ３２の周速度Ｖ２と第一のニップローラ３０の周速度Ｖ１は、その速度比が１＜Ｖ２／Ｖ１≦７となるよう設定される。これにより、熱可塑性樹脂シート１２Ａが、延伸倍率１倍を超えて７倍以下の範囲で、縦方向に延伸される。また、熱可塑性樹脂シート１２Ａは、ヒータ３４により、加熱される。縦延伸温度Ｔｄ１（℃）は、（Ｔｇ＋５）（℃）≦Ｔｄ１（℃）で示される範囲で延伸する。ここで、延伸倍率７倍以上、又は（Ｔｇ＋５）（℃）＞Ｔｄ１（℃）では、縦延伸時に破断を引き起こしてしまう。
【００４３】
なお、従来は、熱可塑性樹脂シート１２Ａを縦延伸機２４で急激に縦延伸し、熱可塑性樹脂シート１２Ａに空洞を発生させていた。このように製造される空洞含有フィルムは、シート状にダイから吐出されたシート幅と同じであり、生産性が劣るという問題がある。そこで、生産性を上げるためにこの空洞含有フィルムを以下に述べる横方向（幅方向）に延伸して幅を広げようとすると、表面平滑性が低下するという問題が生じる。
【００４４】
縦延伸機２４で縦延伸された熱可塑性樹脂シート１２Ａは、シートの幅方向の端部を横延伸機２６のクリップにより把持され、横延伸される。熱可塑性樹脂シート１２Ａは、横延伸機２６のヒータ（不図示）により、加熱される。
【００４５】
本発明では、第１の延伸がされた熱可塑性樹脂シート１２Ａを、第１の延伸で延伸した方向とは垂直の方向に、空洞が発生する範囲で第２の延伸を行う。
【００４６】
具体的には、横延伸温度Ｔｄ２（℃）は、（Ｔｇ−１０）（℃）＜Ｔｄ２（℃）＜（Ｔｇ＋１００）（℃）を満足するようにする。横延伸倍率は３倍以上１５倍以下になるよう横方向に延伸される。なお、ここで、延伸倍率が３倍以下では空洞が発生せず、１５倍より大きいと破断する。（Ｔｇ−１０）（℃）以下では延伸倍率３倍以下で破断し、（Ｔｇ＋１００）（℃）以上では空洞が発生しない。
【００４７】
横延伸機２６により横延伸された熱可塑性樹脂シート１２Ａは巻取機２８送られる。巻取機２８により空洞含有フィルム１はフィルムロールとして巻き取られる。
【００４８】
このように製造された空洞含有フィルム１は、光沢度が６０以上であって、フィルム縦方向の反射率とフィルム横方向の反射率とで小さいほうの反射率と大きいほうの反射率との比を１：１．０５〜２とすることができる。本発明の空洞含有フィルム１は、リサイクル性に優れ、金属光沢を失うことなく空洞の異方性を持たせることが可能であり、反射率・力学物性の異方性を持つことで、意匠性フィルム、スクリーン、フラットパネルディスプレイ用反射フィルム、照明カバー、光拡散フィルム、屋内・野外電飾看板・断熱材・クッション材等に使用することができる。
【００４９】
本発明で用いられる熱可塑性樹脂組成物は、所望の光学特性や空洞を発現する限り特に限定されない。溶融押出法を利用して作製する場合は、溶融押出し成形性が良好な材料を利用するのが好ましく、その観点では、環状オレフィン類、セルロースアシレート類、ポリカーボネート類、ポリエステル類、透明ポリエチレン、透明ポリプロピレン等のポリオレフィン類（例えば、ポリプロピレン、ポリエチレン、エチレン−酢酸ビニル共重合体、エチレン−ビニルアルコール共重合体、エチレン−シクロオレフィン共重合体、ポリブテン−１、ポリ４−メチルペンテン−１など）、ポリアリレート類、ポリスルホン類、ポリエーテルスルホン類、マレイミド系共重合体類、透明ナイロン類、透明フッ素樹脂類、透明フェノキシ類、ポリエーテルイミド類、ポリスチレン類、アクリル系共重合体類、スチレン系共重合体類、ポリアミド類（ＰＡ）（例えば、ナイロン−６など）、ポリアセタール類（ＰＯＭ）、ポリエステル類（例えば、ＰＥＴ、ＰＥＮ、ＰＴＴ、ＰＢＴ、ＰＰＴ、ＰＨＴ、ＰＢＮ、ＰＥＳ、ＰＢＳなど）、シンジオタクチック・ポリスチレン（ＳＰＳ）、ポリフェニレンサルファイド類（ＰＰＳ）、ポリエーテルエーテルケトン類（ＰＥＥＫ）、液晶ポリマー類（ＬＣＰ）、フッ素樹脂、などを選択するのが好ましい。
【００５０】
また、熱可塑性樹脂組成物に、その他の成分として酸化防止剤、ＵＶ吸収剤、核剤等の添加物を目的に応じて適宜選択することができる。
【００５１】
以上、本発明について詳細に説明したが、本発明は、上記実施形態に限定はされず、本発明の要旨を逸脱しない範囲において、各種の改良や変更を行なっても良いのは、もちろんである。
【００５２】
例えば、上記実施形態では、熱可塑性樹脂シート１２Ａを搬送方向に延伸する縦延伸機２４の下流側に熱可塑性樹脂シート１２Ａを幅方向に延伸する横延伸機２６を備えているものについて説明したが、本発明では、第１の延伸が、熱可塑性樹脂シート１２Ａに空洞が発生しない範囲で延伸を行えば、横延伸でも良く、その場合、熱可塑性樹脂シート１２Ａに空洞が発生する範囲で第１の延伸で延伸した方向とは垂直の方向の延伸、即ち、縦延伸を行うようにしても良い。なお、この際には、横延伸は、延伸温度をＴｄ１（℃）としたときに、（Ｔｇ＋５）（℃）≦Ｔｄ１（℃）とし、延伸倍率を１倍を超えて７倍以下の範囲で延伸を行い、縦延伸は、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行うようにする。
【００５３】
［実施例］
以下、本発明の具体的実施例を挙げ、本発明をより詳細に説明する。
【００５４】
（実験１）
ＰＢＴ１（ポリプラスチックス社製。ポリブチレンテレフタレート１００％樹脂：ガラス転移温度Ｔｇは３０℃、溶融温度Ｔｍは２２３℃、）を、溶融押出機を用いて２４５℃でダイから押し出し、５３℃のキャスティングドラムで冷却固化させて、厚さ約２３０μｍの原反となる熱可塑性樹脂シートを得た。
【００５５】
この熱可塑性樹脂シートを、２個のニップローラ（縦延伸機）により、延伸温度６０℃、延伸倍率６倍で縦方向に延伸し、空洞含有フィルムを作製した。
【００５６】
（実験２）
実験１において、熱可塑性樹脂シートを、２個のニップローラ（縦延伸機）により、延伸温度４０℃、延伸倍率４倍で縦方向に延伸し、空洞含有フィルムを作製した。
【００５７】
（実験３）
実験１において、熱可塑性樹脂シートを、２個のニップローラ（縦延伸機）により、延伸温度６０℃、延伸倍率５倍で縦方向に延伸し、テンター（横延伸機）により、延伸温度７０℃、延伸倍率５倍で横方向に延伸し、空洞含有フィルムを作製した。
【００５８】
（実験４）
実験１において、熱可塑性樹脂シートを、テンター（横延伸機）により、延伸温度５０℃、延伸倍率５倍で横方向に延伸し、２個のニップローラ（縦延伸機）により、延伸温度６０℃、延伸倍率５倍で縦方向に延伸し、空洞含有フィルムを作製した。
【００５９】
（実験５）
実験１において、熱可塑性樹脂シートを、テンター（横延伸機）により、延伸温度５０℃、延伸倍率２倍で横方向に延伸し、２個のニップローラ（縦延伸機）により、延伸温度６０℃、延伸倍率６倍で縦方向に延伸し、空洞含有フィルムを作製した。
【００６０】
（実験６）
実験１において、熱可塑性樹脂シートを、テンター（横延伸機）により、延伸温度５０℃、延伸倍率５倍で横方向に延伸し、２個のニップローラ（縦延伸機）により、延伸温度６０℃、延伸倍率４倍で縦方向に延伸し、空洞含有フィルムを作製した。
【００６１】
（実験７）
実験１において、熱可塑性樹脂シートを、テンター（横延伸機）により、延伸温度５０℃、延伸倍率１２倍で横方向に延伸し、２個のニップローラ（縦延伸機）により、延伸温度６０℃で縦方向に延伸し、空洞含有フィルムを作製しようとした。しかし、縦方向の延伸倍率１．８倍で熱可塑性樹脂シートは破断した。
【００６２】
（実験８）
実験１において、熱可塑性樹脂シートを、テンター（横延伸機）により、延伸温度５０℃、延伸倍率５倍で横方向に延伸し、２個のニップローラ（縦延伸機）により、延伸温度６０℃、延伸倍率２倍で縦方向に延伸し、空洞含有フィルムを作製しようとした。しかし、熱可塑性樹脂シートに空洞は発生していなかった。
【００６３】
（実験９）
実験１において、熱可塑性樹脂シートを、テンター（横延伸機）により、延伸温度５０℃、延伸倍率５倍で横方向に延伸し、２個のニップローラ（縦延伸機）により、延伸温度１５℃で縦方向に延伸し、空洞含有フィルムを作製しようとした。しかし、縦方向の延伸をしようとしたところで熱可塑性樹脂シートは破断した。
【００６４】
（実験１０）
実験１において、熱可塑性樹脂シートを、テンター（横延伸機）により、延伸温度３０℃、延伸倍率５倍で横方向に延伸し、２個のニップローラ（縦延伸機）により、延伸温度６０℃で縦方向に延伸し、空洞含有フィルムを作製しようとした。しかし、縦方向の延伸倍率２倍で熱可塑性樹脂シートは破断した。
【００６５】
（実験１１）
実験１において、熱可塑性樹脂シートを、テンター（横延伸機）により、延伸温度５０℃、延伸倍率５倍で横方向に延伸し、２個のニップローラ（縦延伸機）により、延伸温度１５０℃、延伸倍率５倍で縦方向に延伸し、空洞含有フィルムを作製した。しかし、熱可塑性樹脂シートに空洞は発生していなかった（延伸温度が高すぎるため）。
【００６６】
（実験１２）
実験１において、熱可塑性樹脂シートを、２個のニップローラ（縦延伸機）により、延伸温度５０℃、延伸倍率１．１倍で縦方向に延伸し、テンター（横延伸機）により、延伸温度６０℃、延伸倍率５倍で横方向に延伸し、空洞含有フィルムを作製した。
【００６７】
（実験１３）
実験１において、熱可塑性樹脂シートを、２個のニップローラ（縦延伸機）により、延伸温度５０℃、延伸倍率７倍で縦方向に延伸し、テンター（横延伸機）により、延伸温度６０℃、延伸倍率５倍で横方向に延伸し、空洞含有フィルムを作製した。
【００６８】
（実験１４）
実験１において、熱可塑性樹脂シートを、２個のニップローラ（縦延伸機）により、延伸温度５０℃、延伸倍率８倍で縦方向に延伸し、テンター（横延伸機）により、延伸温度６０℃、延伸倍率５倍で横方向に延伸し、空洞含有フィルムの作製を試みたが、第２の延伸によって破断した。
【００６９】
（実験１５）
実験１において、熱可塑性樹脂シートを、２個のニップローラ（縦延伸機）により、延伸温度５０℃、延伸倍率５倍で縦方向に延伸し、テンター（横延伸機）により、延伸温度１２５℃、延伸倍率５倍で横方向に延伸し、空洞含有フィルムを作製した。
【００７０】
（実験１６）
実験１において、熱可塑性樹脂シートを、２個のニップローラ（縦延伸機）により、延伸温度５０℃、延伸倍率５倍で縦方向に延伸し、テンター（横延伸機）により、延伸温度１４０℃、延伸倍率５倍で横方向に延伸し、空洞含有フィルムを作製した。しかし、熱可塑性樹脂シートに空洞は発生していなかった。
【００７１】
（実験１７）
実験１において、熱可塑性樹脂シートを、２個のニップローラ（縦延伸機）により、延伸温度５０℃、延伸倍率５倍で縦方向に延伸し、テンター（横延伸機）により、延伸温度６０℃、延伸倍率３倍で横方向に延伸し、空洞含有フィルムを作製した。
【００７２】
（実験１８）
実験１において、熱可塑性樹脂シートを、２個のニップローラ（縦延伸機）により、延伸温度５０℃、延伸倍率５倍で縦方向に延伸し、テンター（横延伸機）により、延伸温度６０℃、延伸倍率１５倍で横方向に延伸し、空洞含有フィルムを作製した。
【００７３】
（実験１９）
実験１において、熱可塑性樹脂シートを、２個のニップローラ（縦延伸機）により、延伸温度５０℃、延伸倍率５倍で縦方向に延伸し、テンター（横延伸機）により、延伸温度６０℃で横方向に延伸し、空洞含有フィルムを作製した。しかし、縦方向の延伸倍率１７倍で熱可塑性樹脂シートは破断した。
【００７４】
（評価方法）
実験１〜１９で得られた空洞含有フィルムについて、反射率と弾性率を幅方向と長手方向とで測定した。また、光沢度を測定した。なお、反射率の測定は、島津製作所製ＵＶ２４００にて測定した。弾性率の測定は、東洋精機製ストログラフＶＥ５Ｄにて測定した。光沢度の測定は、ＨＯＲＩＢＡ  ＧＬＯＳＳ  ＣＨＥＣＫＥＲ  ＩＧ−３３１にて測定した。
【００７５】
そして、総合評価は、空洞を含有し、光沢度が６０以上であって、反射率・力学物性（弾性率）の異方性を持ち、冷却固化された熱可塑性樹脂シートよりも最終製品の空洞含有フィルムのほうが幅の広いものを○、そうでないものを×とした。なお、冷却固化された熱可塑性樹脂シートよりも最終製品の空洞含有フィルムのほうが幅の広いものは生産性が良い。
【００７６】
（評価結果）
図２は、実験１〜１９に関して、製造条件とその評価の結果を一覧表にまとめたものである。
【００７７】
図２の表から分かるように、第１の延伸を行う工程では、熱可塑性樹脂組成物のガラス転移温度をＴｇ（℃）、延伸温度をＴｄ１（℃）としたときに、（Ｔｇ＋５）（℃）≦Ｔｄ１（℃）とし、延伸倍率を１倍を超えて７倍以下の範囲で延伸を行い、第２の延伸を行う工程では、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行うことで、○の総合評価を得た。
【００７８】
即ち、第１の延伸を行う工程では、熱可塑性樹脂組成物のガラス転移温度をＴｇ（℃）、延伸温度をＴｄ１（℃）としたときに、（Ｔｇ＋５）（℃）≦Ｔｄ１（℃）とし、延伸倍率を１倍を超えて７倍以下の範囲で延伸を行い、第２の延伸を行う工程では、延伸温度をＴｄ２（℃）としたときに、（Ｔｇ−１０）（℃）＜Ｔｄ２（℃）＜（Ｔｇ＋１００）（℃）とし、延伸倍率を３倍以上１５倍以下の範囲で延伸を行うことで、光沢度が６０以上であって、フィルム縦方向の反射率とフィルム横方向の反射率とで小さいほうの反射率と大きいほうの反射率との比が、１：１．０５〜２である空洞含有フィルムを生産性良く製造することができる。
【符号の説明】
【００７９】
１…空洞含有フィルム、１０…製造ライン、１２…熱可塑性樹脂組成物、１２Ａ…熱可塑性樹脂シート、１４…溶融押出機、１６…ダイ、１８…キャスティングドラム、２０…剥離ローラ、２２…熱処理装置、２４…縦延伸機、２６…横延伸機、２８…巻取機、３０…第一のニップローラ、３２…第二のニップローラ、３４…ヒータ、４０…配管
【図１】
2011190316.tif 000003
【図２】
2011190316.tif 000004